(57)【要約】【課題】耐熱性、耐側圧性および耐屈曲疲労性を向上できるローエッジタイプＶベルトを提供する。【解決手段】ローエッジタイプＶベルト１の内周面側に配設される圧縮ゴム層を、エチレン−α−オレフィンエラストマーおよび有機過酸化物を含むゴム組成物の硬化物で形成された圧縮ゴム層の本体５と、前記圧縮ゴム層の本体５の内周側表面を被覆し、かつジエン単位を含むエチレン−α−オレフィンエラストマーおよび硫黄系架橋剤を含むゴム組成物の硬化物で形成された平均厚み０．３〜３．５ｍｍの内表面層６とで構成する。前記ローエッジタイプＶベルト１は、ベルト外周面側に配設される伸張ゴム層をさらに含んでいてもよい。前記伸張ゴム層は、エチレン−α−オレフィンエラストマーおよび有機過酸化物を含むゴム組成物の硬化物で形成された伸張ゴム層の本体３と、前記伸張ゴム層の本体３の外周側表面を被覆し、かつエチレン−α−オレフィンエラストマーおよび硫黄系架橋剤を含むゴム組成物の硬化物で形成された外表面層２とを有していてもよい。【選択図】図２
2022003268.tif 000002
【特許請求の範囲】
【請求項１】
内周面側に配設される圧縮ゴム層を含み、前記圧縮ゴム層が、エチレン−α−オレフィンエラストマーおよび有機過酸化物を含むゴム組成物の硬化物で形成された圧縮ゴム層の本体と、前記圧縮ゴム層の本体の内周側表面を被覆し、かつジエン単位を含むエチレン−α−オレフィンエラストマーおよび硫黄系架橋剤を含むゴム組成物の硬化物で形成された平均厚み０．３〜３．５ｍｍの内表面層とを有するローエッジタイプＶベルト。
【請求項２】
外周面側に配設される伸張ゴム層をさらに含み、前記伸張ゴム層が、ジエン単位を含むエチレン−α−オレフィンエラストマーおよび硫黄系架橋剤を含むゴム組成物の硬化物で形成されている請求項１記載のローエッジタイプＶベルト。
【請求項３】
外周面側に配設される伸張ゴム層をさらに含み、前記伸張ゴム層が、エチレン−α−オレフィンエラストマーおよび有機過酸化物を含むゴム組成物の硬化物で形成された伸張ゴム層の本体と、前記伸張ゴム層の本体の外周側表面を被覆し、かつジエン単位を含むエチレン−α−オレフィンエラストマーおよび硫黄系架橋剤を含むゴム組成物の硬化物で形成された外表面層とを有する請求項１記載のローエッジタイプＶベルト。
【請求項４】
ベルト全体の平均厚みが８〜１８ｍｍである請求項１〜３のいずれか一項に記載のローエッジタイプＶベルト。
【請求項５】
前記圧縮ゴム層の本体の硬度が９０〜９９度であり、かつ前記内表面層の硬度が７０〜９５度である請求項１〜４のいずれか一項に記載のローエッジタイプＶベルト。
【請求項６】
前記圧縮ゴム層の本体において、エチレン−α−オレフィンエラストマーのジエン含量が３．５質量％未満であり、前記内表面層において、ジエン単位を含むエチレン−α−オレフィンエラストマーのジエン含量が３．５質量％以上である請求項１〜５のいずれか一項に記載のローエッジタイプＶベルト。
【請求項７】
少なくとも内周面側にコグを有する請求項１〜６のいずれか一項に記載のローエッジタイプＶベルト。
【請求項８】
変速ベルトである請求項１〜７のいずれか一項に記載のローエッジタイプＶベルト。
【発明の詳細な説明】
【技術分野】
【０００１】
本発明は、ローエッジＶベルトやローエッジコグドＶベルトなどのローエッジタイプの伝動用Ｖベルトに関する。
【背景技術】
【０００２】
摩擦伝動により動力を伝達するＶベルトには、摩擦伝動面が露出したゴム層であるローエッジ（Raw-Edge）タイプ（ローエッジＶベルト）と、摩擦伝動面（Ｖ字状側面）がカバー布で覆われたラップド（Wrapped）タイプ（ラップドＶベルト）とがあり、摩擦伝動面の表面性状（ゴム層とカバー布との摩擦係数）の違いから用途に応じて使い分けられている。また、ローエッジタイプのベルトには、コグを設けないローエッジＶベルトの他、ベルトの下面（内周面）のみにコグを設けて屈曲性を改善したローエッジコグドＶベルトや、ベルトの下面（内周面）および上面（外周面）の両方にコグを設けて屈曲性を改善したローエッジコグドＶベルト（ローエッジダブルコグドＶベルト）がある。
【０００３】
ローエッジＶベルトやローエッジコグドＶベルトは、主として、一般産業機械、農業機械の駆動、自動車エンジンでの補機駆動などに用いられる。また、他の用途として自動二輪車などのベルト式無段変速装置に用いられる変速ベルトと呼ばれるローエッジコグドＶベルトがある。
【０００４】
図１に示すように、ベルト式無段変速装置３０は、駆動プーリ３１と従動プーリ３２に伝動用Ｖベルト１を巻き掛けて、変速比を無段階で変化させる装置である。各プーリ３１，３２は、軸方向への移動が規制又は固定された固定プーリ片３１ａ，３２ａと、軸方向に移動可能な可動プーリ片３１ｂ，３２ｂとを備えており、固定プーリ片３１ａ，３２ａの内周壁と可動プーリ片３１ｂ，３２ｂの内周壁とでＶ溝状の傾斜対向面を形成している。各プーリ３１，３２は、これらの固定プーリ片３１ａ，３２ａと可動プーリ片３１ｂ，３２ｂとで形成されるプーリ３１，３２のＶ溝の幅を連続的に変更できる構造を有している。前記伝動用Ｖベルト１の幅方向の両端面は、各プーリ３１，３２のＶ溝状の傾斜対向面に対応して傾斜が合致するテーパ面で形成され、変更されたＶ溝の幅に応じて、Ｖ溝の対向面における任意の上下方向の位置に嵌まり込む。例えば、駆動プーリ３１のＶ溝の幅を狭く、従動プーリ３２のＶ溝の幅を広くすることにより、図１の（ａ）に示す状態から図１の（ｂ）に示す状態に変更すると、伝動用Ｖベルト１は、駆動プーリ３１側ではＶ溝の上方へ、従動プーリ３２側ではＶ溝の下方へ移動し、各プーリ３１，３２への巻き掛け半径が連続的に変化して、変速比を無段階で変化できる。このような用途に用いる変速ベルトは、ベルトが大きく屈曲するとともに高負荷での過酷なレイアウトで用いられる。すなわち、駆動プーリと従動プーリとの二軸間の巻き掛け回転走行だけでなく、プーリ半径方向への移動、巻き掛け半径の連続的変化による繰り返される屈曲動作など、高負荷環境での過酷な動きに耐用すべく特異的な設計がなされている。
【０００５】
近年、このようなＶベルト、特にベルト式無段変速装置に用いられる変速ベルトにおいては、耐熱性、耐側圧性および耐屈曲疲労性（耐亀裂性）などの諸特性を向上させることが求められている。
【０００６】
例えば、特開２０１０−１９６８８８号公報（特許文献１）には、耐側圧性を確保しつつ耐屈曲疲労性に優れるベルトの提供を課題として、圧縮ゴム層が心線に近い上層とベルト内周面側の下層の２層からなり、下層に比べて上層の硬度を高く設定した伝動用ベルトが開示されている。そして、上層として使用することができる素材としては硬質ウレタンが好ましいと記載され、下層として使用することができる素材としてはクロロプレンゴムや水素化ニトリルゴムなどを例示している。
【０００７】
また、特開平９−３０３４８８号公報（特許文献２）には、耐側圧性や耐屈曲疲労性に優れるとともに、耐熱性、耐摩耗性を十分満足する動力伝動用Ｖベルトを提供することを課題として、圧縮ゴム層が水素添加ニトリルゴム、不飽和カルボン酸金属塩、短繊維、有機過酸化物を配合して架橋したゴム組成物からなり、しかも短繊維を含まない亀裂防止ゴム層を積層したことを特徴とする動力伝動用Ｖベルトが開示されている。そして、亀裂防止ゴム層の厚みは、０．５〜３ｍｍが好ましいと記載され、実施例では厚み１４．５ｍｍのローエッジコグベルト（ローエッジコグドＶベルト）が作製されている。
【０００８】
水素添加ニトリルゴム以外で耐熱性に優れるポリマーとしては、エチレン−プロピレン共重合体（ＥＰＭ）、エチレン−プロピレン−ジエン三元共重合体（ＥＰＤＭ）をはじめとするエチレン−α−オレフィンエラストマーが挙げられる。特に、ＥＰＤＭは主鎖に二重結合を含まないことによる耐熱性の高さに加えて、ジエン成分に由来する側鎖の二重結合部の存在により、有機過酸化物による架橋に加えて硫黄による架橋も適用できることから、架橋ゴムの特性をコントロールして伝動ベルトの性能を向上できる可能性がある。
【０００９】
例えば、特開２０００−２８３２４３号公報（特許文献３）には、耐熱性および耐寒性に優れるとともに、亀裂の進展が遅いために寿命のばらつきが小さく、信頼性に優れる伝動ベルトの提供を課題として、架橋剤として硫黄を配合したエチレン／α−オレフィン／ジエンターポリマーを含むゴムを用いた伝動ベルトが開示されている。より具体的には、架橋剤として硫黄を含むＥＰＤＭを用いたＶリブドベルトが、クロロプレンゴムを用いたＶリブドベルト、または架橋剤として有機過酸化物を含むＥＰＤＭを用いたＶリブドベルトよりも、寿命の長さや寿命のばらつきの小ささの点で優れていることが開示されている。
【先行技術文献】
【特許文献】
【００１０】
【特許文献１】特開２０１０−１９６８８８号公報
【特許文献２】特開平９−３０３４８８号公報
【特許文献３】特開２０００−２８３２４３号公報
【発明の概要】
【発明が解決しようとする課題】
【００１１】
しかし、特許文献１では、課題として耐熱性の向上を明記していないが、近年のベルト式無段変速装置ではコンパクト化や冷却機能の簡素化によって熱が発散しにくくなっている。そのため、変速ベルトの耐熱性の向上が重要な課題となっているが、特許文献１に例示されているような従来の素材では十分な耐熱性を確保できない場合が増加している。
【００１２】
また、特許文献２では、圧縮層を形成するゴム組成物のポリマー成分として、不飽和カルボン酸金属塩を含む水素添加ニトリルゴムが用いられているが、高価なポリマーであるために製造コストが高くなる欠点があった。さらに、亀裂防止ゴム層が短繊維を含まないために、耐側圧性が低下しやすい欠点があり、実用に耐える構成ではなかった。
【００１３】
さらに、特許文献３では、硫黄を配合したエチレン／α−オレフィン／ジエンターポリマーを含むゴムで伝動ベルトを形成することにより、耐熱性、耐側圧性、耐屈曲疲労性の向上に一定の効果を発揮するものの、これらの特性に対する近年の厳しい要求を十分に満足できるものではなくなってきており、さらなる改善が求められていた。
【００１４】
従って、本発明の目的は、耐熱性、耐側圧性および耐屈曲疲労性を向上できるローエッジタイプＶベルトを提供することにある。
【課題を解決するための手段】
【００１５】
本発明者等は、前記課題を達成するため鋭意検討した結果、ローエッジタイプＶベルトの圧縮ゴム層を、有機過酸化物を用いて架橋したエチレン−α−オレフィンエラストマーで形成された圧縮ゴム層の本体と、硫黄系架橋剤で架橋したジエン単位を含むエチレン−α−オレフィンエラストマーで形成された特定厚みの表面層との組み合わせで構成することにより、耐熱性、耐側圧性および耐屈曲疲労性を向上できることを見出し、本発明を完成した。
【００１６】
すなわち、本発明のローエッジタイプＶベルトは、内周面側に配設される圧縮ゴム層を含み、前記圧縮ゴム層が、エチレン−α−オレフィンエラストマーおよび有機過酸化物を含むゴム組成物の硬化物で形成された圧縮ゴム層の本体と、前記圧縮ゴム層の本体の内周側（ベルト内周側）表面を被覆し、かつジエン単位を含むエチレン−α−オレフィンエラストマーおよび硫黄系架橋剤を含むゴム組成物の硬化物で形成された平均厚み０．３〜３．５ｍｍの内表面層とで形成されている。前記ローエッジタイプＶベルトは、外周面側に配設される伸張ゴム層をさらに含んでいてもよい。前記伸張ゴム層は、ジエン単位を含むエチレン−α−オレフィンエラストマーおよび硫黄系架橋剤を含むゴム組成物の硬化物で形成されていてもよい。また、前記伸張ゴム層は、エチレン−α−オレフィンエラストマーおよび有機過酸化物を含むゴム組成物の硬化物で形成された伸張ゴム層の本体と、前記伸張ゴム層の本体の外周側（ベルト外周側）表面を被覆し、かつジエン単位を含むエチレン−α−オレフィンエラストマーおよび硫黄系架橋剤を含むゴム組成物の硬化物で形成された外表面層とを有していてもよい。前記ローエッジタイプＶベルトのベルト全体の平均厚みは８〜１８ｍｍであってもよい。前記圧縮ゴム層の本体の硬度は９０〜９９度であり、かつ前記内表面層の硬度は７０〜９５度であってもよい。前記圧縮ゴム層の本体において、エチレン−α−オレフィンエラストマーのジエン含量は３．５質量％未満であってもよい。前記内表面層において、ジエン単位を含むエチレン−α−オレフィンエラストマーのジエン含量は３．５質量％以上であってもよい。前記ローエッジタイプＶベルトは、少なくとも内周面側にコグを有していてもよい。前記ローエッジタイプＶベルトは、変速ベルトであってもよい。
【発明の効果】
【００１７】
本発明では、ローエッジタイプＶベルトの圧縮ゴム層が、有機過酸化物を用いて架橋したエチレン−α−オレフィンエラストマーで形成された圧縮ゴム層の本体と、硫黄系架橋剤で架橋したジエン単位を含むエチレン−α−オレフィンエラストマーで形成された特定の厚みの内表面層との組み合わせで構成されているため、耐熱性、耐側圧性および耐屈曲疲労性を向上できる。そのため、変速ベルトなどの高負荷環境での過酷な状況で走行してもゴム層の亀裂（クラック）やポップアウト（心線がベルトの側面から飛び出す現象）が抑制され、耐久性を向上できる。
【図面の簡単な説明】
【００１８】
【図１】図１は、ベルト式無段変速装置の変速機構を説明するための概略図である。
【図２】図２は、本発明のローエッジコグドＶベルトの一例を示す概略部分断面斜視図である。
【図３】図３は、図２のローエッジコグドＶベルトをベルト長手方向に切断した概略断面図である。
【図４】図４は、実施例での耐久走行試験で用いた試験機のレイアウトを示す概略図である。
【発明を実施するための形態】
【００１９】
［ローエッジタイプＶベルトの構造］
本発明のローエッジタイプＶベルト（ローエッジタイプの伝動用Ｖベルト）は、圧縮ゴム層の本体と表面層（内表面層）との特定の二層構造を有する圧縮ゴム層を含むローエッジタイプＶベルトであれば、特に限定されない。ローエッジタイプＶベルトには、ローエッジＶベルト、ローエッジコグドＶベルトが含まれる。さらに、ローエッジコグドＶベルトは、ローエッジＶベルトの内周側のみにコグが形成されたローエッジコグドＶベルトと、ローエッジＶベルトの内周側および外周側の双方にコグが形成されたローエッジダブルコグドＶベルトとに大別できる。これらのうち、耐側圧性と耐屈曲疲労性とを高度なレベルで両立することを要求される点から、ローエッジコグドＶベルトおよびローエッジダブルコグドＶベルトが好ましく、より過酷な状況で利用され、高度なレベルを要求される点から、ローエッジダブルコグドＶベルトが特に好ましい。
【００２０】
図２は、本発明のローエッジコグドＶベルトの一例を示す概略部分断面斜視図であり、図３は、図２のローエッジコグドＶベルトをベルト長手方向に切断した概略断面図である。
【００２１】
この例では、ローエッジコグドＶベルト１は、ベルト本体の内周面に、ベルトの長手方向（図中のＡ方向）に沿ってコグ山１ａとコグ谷１ｂとが交互に並んで形成されたコグ部を有しており、このコグ山１ａの長手方向における断面形状は略半円状（湾曲状または波形状）であり、長手方向に対して直交する方向（幅方向または図中のＢ方向）における断面形状は台形状である。すなわち、各コグ山１ａは、ベルト厚み方向において、コグ谷１ｂからＡ方向の断面において略半円状に突出している。ローエッジコグドＶベルト１は、積層構造を有しており、ベルト外周側から内周側（コグ部が形成された側）に向かって、伸張ゴム層の外表面層２、伸張ゴム層の本体３、接着ゴム層４、圧縮ゴム層の本体５、圧縮ゴム層の内表面層６が順次積層されている。ベルト幅方向における断面形状は、ベルト外周側から内周側に向かってベルト幅が小さくなる台形状である。さらに、接着ゴム層４内には、芯体４ａが埋設されており、前記コグ部は、コグ付き成形型により圧縮ゴム層５に形成されている。
【００２２】
本発明のローエッジタイプＶベルトのベルト全体の厚み（平均厚み）は、例えば８〜１８ｍｍ、好ましくは９〜１６ｍｍ（特に１０〜１５ｍｍ）、さらに好ましくは１０〜１４ｍｍ（特に１１〜１３ｍｍ）である。厚みが薄すぎると、耐側圧性が低下する虞があり、厚すぎると、屈曲性が低下して伝動効率が低下するとともに、耐屈曲疲労性が低下する虞がある。
【００２３】
なお、本願において、圧縮ゴム層がコグ部を有する場合、ベルト全体の厚みは、コグ部の頂部における厚み（ベルトの最大厚み）を意味する。
【００２４】
［圧縮ゴム層］
圧縮ゴム層は、エチレン−α−オレフィンエラストマーおよび有機過酸化物を含むゴム組成物の硬化物で形成された圧縮ゴム層の本体と、この本体のベルト内周側表面を被覆し、かつエチレン−α−オレフィンエラストマーおよび硫黄系架橋剤を含むゴム組成物の硬化物で形成された表面層（内表面層）とを有している。圧縮ゴム層は、圧縮ゴム層の本体と内表面層とを有していればよく、他の層（例えば、圧縮ゴム層の本体と内表面層との間に介在する他のゴム層など）を有していてもよいが、圧縮ゴム層の機械的特性や生産性などの点から、圧縮ゴム層の本体と内表面層との二層構造が好ましい。本発明では、圧縮ゴム層を本体と内表面層との二層構造に形成することにより、耐側圧性と耐屈曲疲労性とを両立できる。さらに、圧縮ゴム層がエチレン−α−オレフィンエラストマーを含むことで耐熱性に優れ、高温下での使用におけるローエッジＶベルトの耐久性を向上できる。
【００２５】
（圧縮ゴム層の本体）
本発明では、圧縮ゴム層の本体（圧縮ゴム層本体）がエチレン−α−オレフィンエラストマーおよび有機過酸化物を含むゴム組成物の硬化物で形成されており、圧縮ゴム層のゴム硬度を高くできるため、耐側圧性を向上できる。
【００２６】
（Ａ１）エチレン−α−オレフィンエラストマー
エチレン−α−オレフィンエラストマーは、主鎖に二重結合を含まないため、耐熱性に優れている。そのため、圧縮ゴム層本体のゴム成分をエチレン−α−オレフィンエラストマーで形成すると、高温下での使用におけるローエッジＶベルトの耐久性を向上できる。エチレン−α−オレフィンエラストマーは、構成単位として、エチレン単位、α−オレフィン単位を含んでいればよく、ジエン単位をさらに含んでいてもよい。エチレン−α−オレフィンエラストマーには、エチレン−α−オレフィン共重合体ゴム、エチレン−α−オレフィン−ジエン三元共重合体ゴムなどが含まれる。
【００２７】
α−オレフィン単位を形成するためのα−オレフィンとしては、例えば、プロピレン、ブテン、ペンテン、メチルペンテン、ヘキセン、オクテンなどの鎖状α−Ｃ３−１２オレフィンなどが挙げられる。これらのα−オレフィンのうち、プロピレンなどのα−Ｃ３−４オレフィン（特に、プロピレン）が好ましい。
【００２８】
ジエン単位を形成するためのジエンモノマーとしては、通常、非共役ジエン系単量体が利用される。非共役ジエン系単量体としては、例えば、ジシクロペンタジエン、メチレンノルボルネン、エチリデンノルボルネン、１，４−ヘキサジエン、シクロオクタジエンなどが例示できる。これらのジエンモノマーのうち、エチリデンノルボルネン、１，４−ヘキサジエンが好ましく、架橋ゴムの物性（特に硬度）や耐熱性を向上できる点から、エチリデンノルボルネンが特に好ましい。
【００２９】
代表的なエチレン−α−オレフィンエラストマーとしては、例えば、エチレン−プロピレン共重合体（ＥＰＭ）、エチレン−プロピレン−ジエン三元共重合体（ＥＰＤＭ）などが挙げられる。
【００３０】
これらのエチレン−α−オレフィンエラストマーは、単独でまたは二種以上組み合わせて使用できる。これらのうち、エチレン−プロピレン共重合体、エチレン−プロピレン−ジエン三元共重合体が好ましく、ジエン単位による架橋効率に優れ、耐側圧性を向上できる点から、エチレン−α−オレフィン−ジエン三元共重合体ゴムがさらに好ましく、エチレン−プロピレン−ジエン三元共重合体（ＥＰＤＭ）が特に好ましい。
【００３１】
エチレン−プロピレン−ジエン三元共重合体において、エチレンとプロピレンとの割合（質量比）は、前者／後者＝３５／６５〜９０／１０、好ましくは４０／６０〜８０／２０、さらに好ましくは４５／５５〜７０／３０、最も好ましくは５０／５０〜６０／４０であってもよい。
【００３２】
エチレン−α−オレフィンエラストマー（特に、ＥＰＤＭなどのエチレン−α−オレフィン−ジエン三元共重合体ゴム）のエチレン含量は３０質量％以上（例えば３０〜８０質量％）であってもよく、好ましくは５０〜７０質量％、さらに好ましくは５２〜６５質量％、より好ましくは５３〜６０質量％、最も好ましくは５４〜５８質量％である。エチレン含量が少なすぎると、耐熱性が低下する虞がある。
【００３３】
なお、本願において、エチレン含量は、エチレン−α−オレフィンエラストマーを構成する全単位中のエチレン単位の質量割合を意味し、慣用の方法により測定できるが、モノマー比であってもよい。
【００３４】
エチレン−α−オレフィンエラストマー（特に、ＥＰＤＭなどのエチレン−α−オレフィン−ジエン三元共重合体ゴム）のジエン含量は１０質量％以下（例えば０．１〜１０質量％）であってもよく、特に限定されず、ジエン含量は０質量％であってもよいが、耐熱性および耐側圧性を向上できる点から、後述する圧縮ゴム層の内表面層におけるエチレン−α−オレフィンエラストマーのジエン含量よりも小さいジエン含量が好ましい。圧縮ゴム層の本体を形成するエチレン−α−オレフィンエラストマーのジエン含量を、内表面層を形成するエチレン−α−オレフィンエラストマーのジエン含量よりも小さくすることで、耐熱性と耐側圧性とを高めることができる。
【００３５】
好ましい前記ジエン含量は３．５質量％未満（例えば１〜３．４質量％）であってもよく、さらに好ましくは１．５〜３．３質量％、より好ましくは２〜３．２質量％、最も好ましくは２．５〜３質量％である。本発明では、主鎖に二重結合を有していないゴム成分を用いることにより耐熱性を向上させているが、側鎖として導入するジエン単位による二重結合も少量に抑制することにより、高度な耐熱性を担保できる。ジエン含量が多すぎると、高度な耐熱性が担保できない虞がある。
【００３６】
なお、本願において、ジエン含量は、エチレン−α−オレフィンエラストマーを構成する全単位中のジエンモノマー単位の質量割合を意味し、慣用の方法により測定できるが、モノマー比であってもよい。
【００３７】
未架橋のエチレン−α−オレフィンエラストマーのムーニー粘度［ＭＬ（１＋４）１２５℃］は８０以下であってもよく、ゴム組成物のＶｍを調整し、カーボンブラックの分散性を向上できる点から、例えば１０〜８０、好ましくは２０〜７０、さらに好ましくは３０〜６０、最も好ましくは３５〜５０である。ムーニー粘度が高すぎると、ゴム組成物の流動性が低下して、混練りにおける加工性が低下する虞がある。
【００３８】
なお、本願において、ムーニー粘度は、ＪＩＳ  Ｋ  ６３００−１（２０１３）に準じた方法で測定でき、試験条件は、Ｌ形ロータを使用し、試験温度１２５℃、予熱１分、ロータ作動時間４分である。
【００３９】
ゴム組成物中のエチレン−α−オレフィンエラストマーの割合は１０質量％以上であってもよく、例えば１０〜８０質量％、好ましくは２０〜７０質量％、さらに好ましくは３０〜６０質量％、より好ましくは４０〜５０質量％である。ゴム組成物中のエチレン−α−オレフィンエラストマーの割合が少なすぎると、耐熱性が低下する虞がある。
【００４０】
（Ａ２）有機過酸化物
本発明では、圧縮ゴム層本体の架橋剤（または加硫剤）として有機過酸化物を用いることにより、ゴム硬度を向上でき、耐側圧性を向上できる。
【００４１】
有機過酸化物としては、架橋剤として慣用的に利用される有機過酸化物を利用でき、例えば、ジアシルパーオキサイド（ジラウロイルパーオキサイド、ジベンゾイルパーオキサイドなど）、パーオキシケタール［１，１−ジ（ｔ−ブチルパーオキシ）シクロヘキサン、２，２−ジ（ｔ−ブチルパーオキシ）ブタンなど］、アルキルパーオキシエステル（ｔ−ブチルパーオキシベンゾエートなど）、ジアルキルパーオキサイド［ジ−ｔ−ブチルパーオキサイド、ジクミルパーオキサイド、ｔ−ブチルクミルパーオキサイド、２，５−ジメチル−２，５−ジ（ｔ−ブチルパーオキシ）ヘキサン、２，５−ジメチル−２，５−ジ（ｔ−ブチルパーオキシ）ヘキシン−３、１，１−ジ（ｔ−ブチルパーオキシ）−３，３，５−トリメチルシクロヘキサン、１，３−ビス（２−ｔ−ブチルパーオキシイソプロピル）ベンゼン、２，５−ジ−メチル−２，５−ジ（ベンゾイルパーオキシ）ヘキサンなど］、パーオキシカーボネート（ｔ−ブチルパーオキシイソプロピルカーボネート、ｔ−ブチルパーオキシ−２−エチル−ヘキシルカーボネート、ｔ−アミルパーオキシ−２−エチル−ヘキシルカーボネートなど）などが挙げられる。これらの有機過酸化物は、単独でまたは二種以上組み合わせて使用できる。
【００４２】
これらのうち、１，３−ビス（２−ｔ−ブチルパーオキシイソプロピル）ベンゼンなどのジアルキルパーオキサイドなどが汎用される。
【００４３】
有機過酸化物の割合は、エチレン−α−オレフィンエラストマー１００質量部に対して、例えば０．２〜１０質量部、好ましくは０．５〜７質量部、さらに好ましくは１〜５質量部、より好ましくは１．５〜３質量部、最も好ましくは１．５〜２．５質量部である。有機過酸化物の割合が少なすぎると、耐側圧性が低下する虞があり、多すぎると、耐屈曲疲労性が低下する虞がある。
【００４４】
（Ａ３）共架橋剤
前記ゴム組成物は、エチレン−α−オレフィンエラストマーおよび有機過酸化物に加えて、共架橋剤をさらに含んでいてもよい。
【００４５】
共架橋剤（架橋助剤または共加硫剤co-agent）としては、公知の架橋助剤、例えば、多官能（イソ）シアヌレート［例えば、トリアリルイソシアヌレート（ＴＡＩＣ）、トリアリルシアヌレート（ＴＡＣ）など］、ポリジエン（例えば、１，２−ポリブタジエンなど）、不飽和カルボン酸の金属塩［例えば、（メタ）アクリル酸亜鉛、（メタ）アクリル酸マグネシウムなどの（メタ）アクリル酸多価金属塩］、オキシム類（例えば、キノンジオキシムなど）、グアニジン類（例えば、ジフェニルグアニジンなど）、多官能（メタ）アクリレート［例えば、エチレングリコールジ（メタ）アクリレート、ブタンジオールジ（メタ）アクリレートなどのアルカンジオールジ（メタ）アクリレート、トリメチロールプロパントリ（メタ）アクリレート、ペンタエリスリトールテトラ（メタ）アクリレートなどのアルカンポリオールポリ（メタ）アクリレート］、ビスマレイミド類（脂肪族ビスマレイミド、例えば、Ｎ，Ｎ’−１，２−エチレンジマレイミド、Ｎ，Ｎ′−ヘキサメチレンビスマレイミド、１，６’−ビスマレイミド−（２，２，４−トリメチル）シクロヘキサンなどのアルキレンビスマレイミド；アレーンビスマレイミド又は芳香族ビスマレイミド、例えば、Ｎ，Ｎ’−ｍ−フェニレンジマレイミド、４−メチル−１，３−フェニレジマレイミド、４，４’−ジフェニルメタンジマレイミド、２，２−ビス［４−（４−マレイミドフェノキシ）フェニル］プロパン、４，４’−ジフェニルエーテルジマレイミド、４，４’−ジフェニルスルフォンジマレイミド、１，３−ビス（３−マレイミドフェノキシ）ベンゼンなど）などが挙げられる。
【００４６】
これらの共架橋剤は、単独でまたは二種以上組み合わせて使用できる。これらのうち、（メタ）アクリル酸亜鉛などの不飽和カルボン酸の金属塩が好ましい。
【００４７】
共架橋剤の割合は、エチレン−α−オレフィンエラストマー１００質量部に対して、例えば０．５〜４０質量部、好ましくは１〜３５質量部、さらに好ましくは３〜３０質量部、より好ましくは５〜２５質量部、最も好ましくは１０〜２０質量部である。共架橋剤の割合が少なすぎると、耐側圧性が低下する虞があり、多すぎると、耐屈曲疲労性が低下する虞がある。
【００４８】
（Ａ４）短繊維
前記ゴム組成物は、短繊維をさらに含んでいてもよい。短繊維としては、ポリアミド短繊維（ポリアミド６短繊維、ポリアミド６６短繊維、ポリアミド４６短繊維、アラミド短繊維など）、ポリアルキレンアリレート短繊維（例えば、ポリエチレンテレフタレート（ＰＥＴ）短繊維、ポリエチレンナフタレート短繊維など）、液晶ポリエステル短繊維、ポリアリレート短繊維（非晶質全芳香族ポリエステル短繊維など）、ビニロン短繊維、ポリビニルアルコール系短繊維、ポリパラフェニレンベンゾビスオキサゾール（ＰＢＯ）短繊維などの合成短繊維；綿、麻、羊毛などの天然短繊維；カーボン短繊維などの無機短繊維などが挙げられる。これら短繊維は、単独でまたは二種以上組み合わせて使用できる。これらのうち、アラミド短繊維、ＰＢＯ短繊維が好ましく、アラミド短繊維が特に好ましい。
【００４９】
短繊維の平均繊維長は、例えば０．１〜２０ｍｍ、好ましくは０．３〜１５ｍｍ、さらに好ましくは０．５〜１０ｍｍ、より好ましくは１〜５ｍｍ、最も好ましくは２〜４ｍｍである。短繊維の平均繊維径は、例えば１〜５０μｍ、好ましくは５〜３０μｍ、さらに好ましくは８〜２０μｍ、より好ましくは１０〜１５μｍである。
【００５０】
短繊維は、エチレン−α−オレフィンエラストマーとの接着力を高めるために、汎用の接着処理を行ってもよい。このような接着処理としては、エポキシ化合物またはポリイソシアネート化合物を含む処理液に浸漬する方法、レゾルシンとホルムアルデヒドとラテックスとを含むＲＦＬ処理液に浸漬する方法、ゴム糊に浸漬する方法などが挙げられる。これらの処理は単独で適用してもよく、２種以上を組み合わせて適用してもよい。
【００５１】
短繊維の割合は、エチレン−α−オレフィンエラストマー１００質量部に対して、例えば５〜５０質量部、好ましくは５〜４０質量部、さらに好ましくは８〜３５質量部、より好ましくは１０〜３０質量部、最も好ましくは２０〜３０質量部である。
【００５２】
（Ａ５）フィラー
前記ゴム組成物は、フィラーをさらに含んでいてもよい。フィラーとしては、例えば、カーボンブラック、シリカ、クレー、炭酸カルシウム、タルク、マイカなどが挙げられる。フィラーは、補強性フィラーを含む場合が多く、このような補強性フィラーは、カーボンブラック、補強性シリカなどであってもよい。これらのフィラーは、単独でまたは二種以上組み合わせて使用できる。圧縮ゴム層では、耐側圧性を向上できる点から、フィラーは少なくとも補強性フィラー（特に、カーボンブラック）を含むのが好ましい。
【００５３】
カーボンブラックの平均粒径は、例えば５〜２００ｎｍ、好ましくは１０〜１５０ｎｍ
、さらに好ましくは１５〜１００ｎｍであり、補強効果が高い点から、小粒径、例えば、
平均粒径が５〜３８ｎｍ、好ましくは１０〜３５ｎｍ、さらに好ましくは１５〜３０ｎｍ
のカーボンブラックであってもよい。小粒径のカーボンブラックとしては、例えば、ＳＡ
Ｆ、ＩＳＡＦ−ＨＭ、ＩＳＡＦ−ＬＭ、ＨＡＦ−ＬＳ、ＨＡＦ、ＨＡＦ−ＨＳなどが例示
できる。これらのカーボンブラックは単独または組み合わせて使用できる。
【００５４】
フィラー（特に、カーボンブラック）の割合は、エチレン−α−オレフィンエラストマー１００質量部に対して、例えば１０〜２００質量部、好ましくは２０〜１５０質量部、さらに好ましくは３０〜１００質量部、より好ましくは５０〜８０質量部、最も好ましくは６０〜７０質量部である。フィラーの割合が少なすぎると、弾性率が不足して耐側圧性が低下する虞があり、多すぎると、弾性率が高くなりすぎて、耐屈曲疲労性が低下する虞がある。
【００５５】
（Ａ６）他の成分
前記ゴム組成物は、他の成分をさらに含んでいてもよい。他の成分としては、他のゴム成分［天然ゴム、イソプレンゴム、ブタジエンゴム、クロロプレンゴム、スチレンブタジエンゴム（ＳＢＲ）、アクリロニトリルブタジエンゴム（ニトリルゴム）、水素化ニトリルゴムなどのジエン系ゴム；クロロスルホン化ポリエチレンゴム、アルキル化クロロスルホン化ポリエチレンゴム、エピクロロヒドリンゴム、アクリル系ゴム、シリコーンゴム、ウレタンゴム、フッ素ゴムなど］、他の架橋剤、架橋促進剤（または加硫促進剤）、金属酸化物（酸化亜鉛、酸化マグネシウム、酸化鉛、酸化カルシウム、酸化バリウム、酸化鉄、酸化銅、酸化チタン、酸化アルミニウムなど）、軟化剤または可塑剤（パラフィンオイルやナフテン系オイルなどのオイル類など）、加工剤または加工助剤（ステアリン酸などの脂肪酸、ステアリン酸金属塩などの脂肪酸金属塩、ステアリン酸アマイドなどの脂肪酸アマイド、ワックス、パラフィンなど）、老化防止剤（酸化防止剤、熱老化防止剤、屈曲き裂防止剤、オゾン劣化防止剤など）、着色剤、粘着付与剤、滑剤、カップリング剤（シランカップリング剤など）、安定剤（紫外線吸収剤、熱安定剤など）、難燃剤、帯電防止剤などが挙げられる。
【００５６】
これらの添加剤は、単独でまたは二種以上組み合わせて使用できる。なお、金属酸化物は架橋剤として作用してもよい。
【００５７】
他の成分の合計割合は、エチレン−α−オレフィンエラストマー１００質量部に対して、例えば１〜５０質量部、好ましくは５〜４０質量部、さらに好ましくは１０〜３０質量部、より好ましくは１５〜２５質量部である。
【００５８】
（Ａ７）圧縮ゴム層本体の特性
圧縮ゴム層本体は、高いゴム硬度を有しており、ゴム硬度は、例えば９０〜９９度、好ましくは９１〜９８度、さらに好ましくは９２〜９８度、より好ましくは９３〜９７度、最も好ましくは９４〜９６度である。圧縮ゴム層本体のゴム硬度が小さすぎると、耐側圧性が低下する虞があり、大きすぎると、耐屈曲性疲労性および耐久性が低下する虞がある。
【００５９】
なお、本願において、各ゴム層のゴム硬度は、ＪＩＳ  Ｋ６２５３（２０１２）（加硫ゴムおよび熱可塑性ゴム−硬さの求め方−）に規定されているスプリング硬さ試験（Ａ形）に準じて測定された値Ｈｓ（ＪＩＳ  Ａ）を示し、単にゴム硬度と記載する場合がある。
【００６０】
圧縮ゴム層本体の平均厚みは、ベルトの種類に応じて適宜選択できるが、例えば０．５〜１２ｍｍ（特に１〜１０ｍｍ）、好ましくは２〜９ｍｍ（特に３〜８ｍｍ）、さらに好ましくは４〜７ｍｍ（特に５〜６ｍｍ）、より好ましくは４〜６ｍｍ（最も好ましくは４〜５ｍｍ）である。なお、本願において、圧縮ゴム層がコグ部を有する場合、圧縮ゴム層本体の厚みは、コグ部の頂部における厚みを意味する。
【００６１】
（圧縮ゴム層の内表面層）
本発明では、前記圧縮ゴム層本体のベルト内周側表面は、ジエン単位を含むエチレン−α−オレフィンエラストマーおよび硫黄系架橋剤を含むゴム組成物の硬化物で形成された平均厚み０．３〜３．５ｍｍの表面層（内表面層）で被覆されている。前記内表面層は、耐屈曲疲労性を向上させる機能を有しており、前記圧縮ゴム層本体と内表面層との組み合わせによって、耐熱性、耐側圧性および耐屈曲疲労性を向上できる。
【００６２】
（Ｂ１）ジエン単位を含むエチレン−α−オレフィンエラストマー
圧縮ゴム層の内表面層を形成するゴム組成物において、エチレン−α−オレフィンエラストマーは、硫黄系架橋剤で架橋されるため、ジエン単位を含んでいる。すなわち、内表面層のエチレン−α−オレフィンエラストマーは、構成単位として、エチレン単位、α−オレフィン単位、ジエン単位を含んでおり、エチレン−α−オレフィン−ジエン三元共重合体ゴムであってもよい。
【００６３】
α−オレフィン単位を形成するためのα−オレフィンは、好ましい態様も含めて、前記圧縮ゴム層本体におけるエチレン−α−オレフィンエラストマー（Ａ１）の項で例示されたα−オレフィンから選択できる。
【００６４】
ジエン単位を形成するためのジエンモノマーは、好ましい態様も含めて、前記圧縮ゴム層本体におけるエチレン−α−オレフィンエラストマー（Ａ１）の項で例示されたジエンモノマーから選択できる。硫黄架橋における架橋効率の点から、エチリデンノルボルネンが好ましい。
【００６５】
代表的なエチレン−α−オレフィンエラストマーとしては、例えば、エチレン−プロピレン共重合体（ＥＰＭ）、エチレン−プロピレン−ジエン三元共重合体（ＥＰＤＭ）などが挙げられる。
【００６６】
これらのエチレン−α−オレフィンエラストマーは、単独でまたは二種以上組み合わせて使用できる。これらのうち、エチレン−プロピレン−ジエン三元共重合体（ＥＰＤＭ）が好ましい。
【００６７】
エチレン−プロピレン−ジエン三元共重合体において、エチレンとプロピレンとの割合（質量比）は、前者／後者＝３５／６５〜９０／１０、好ましくは４０／６０〜８０／２０、さらに好ましくは４５／５５〜７０／３０、最も好ましくは５０／５０〜６０／４０であってもよい。
【００６８】
ジエン単位を含むエチレン−α−オレフィンエラストマー（特に、ＥＰＤＭなどのエチレン−α−オレフィン−ジエン三元共重合体ゴム）のエチレン含量は３０質量％以上（例えば３０〜８０質量％）であってもよく、好ましくは５０〜７０質量％、さらに好ましくは５２〜６５質量％、より好ましくは５３〜６０質量％、最も好ましくは５４〜５８質量％である。エチレン含量が少なすぎると、耐熱性が低下する虞がある。
【００６９】
ジエン単位を含むエチレン−α−オレフィンエラストマー（特に、ＥＰＤＭなどのエチレン−α−オレフィン−ジエン三元共重合体ゴム）のジエン含量は、圧縮ゴム層本体におけるエチレン−α−オレフィンエラストマーのジエン含量よりも多ければよい。ジエン単位を含むエチレン−α−オレフィンエラストマーのジエン含量は３．５質量％以上であってもよく、例えば３．５〜１０質量％、好ましくは３．６〜６質量％、さらに好ましくは３．８〜５．５質量％、より好ましくは４〜５質量％である。ジエン含量が少なすぎると、架橋が不十分となって耐側圧性が低下する虞があり、ジエン含量が多すぎると耐熱性が低下する虞がある。
【００７０】
内表面層を形成するエチレン−α−オレフィンエラストマーのジエン含量は、圧縮ゴム層本体を形成するジエン含量に対して１．１倍以上であってもよく、例えば１．１〜５倍、好ましくは１．２〜３倍、さらに好ましくは１．３〜２倍、より好ましくは１．５〜１．８倍である。
【００７１】
未架橋のエチレン−α−オレフィンエラストマーのムーニー粘度は、好ましい態様も含めて、前記圧縮ゴム層本体におけるエチレン−α−オレフィンエラストマー（Ａ１）の項で記載された粘度から選択できる。
【００７２】
ゴム組成物中のジエン単位を含むα−オレフィンエラストマーの割合は１０質量％以上であってもよく、例えば１０〜８０質量％、好ましくは２０〜７０質量％、さらに好ましくは３５〜６５質量％、より好ましくは４５〜５５質量％である。ゴム組成物中のジエン単位を含むエチレン−α−オレフィンエラストマーの割合が少なすぎると、耐屈曲疲労性が低下する虞があり、多すぎると耐側圧性が低下する虞がある。
【００７３】
（Ｂ２）硫黄系架橋剤
本発明では、圧縮ゴム層の内表面層における架橋剤として硫黄系架橋剤を用いることにより、圧縮ゴム層本体に比べて内表面層を低硬度に調整でき、耐屈曲疲労性（耐亀裂性）を向上できる。
【００７４】
硫黄系架橋剤としては、例えば、粉末硫黄、沈降硫黄、コロイド硫黄、不溶性硫黄、高分散性硫黄、塩化硫黄（一塩化硫黄、二塩化硫黄など）などが挙げられる。これらの硫黄系架橋剤は、単独でまたは二種以上組み合わせて使用できる。これらのうち、粉末硫黄などが汎用される。
【００７５】
硫黄系架橋剤の割合は、ジエン単位を含むエチレン−α−オレフィンエラストマー１００質量部に対して、例えば０．１〜１０質量部、好ましくは０．２〜５質量部、さらに好ましくは０．３〜３質量部（例えば０．５〜２質量部）、より好ましくは１〜３質量部（例えば０．８〜１．５質量部）、最も好ましくは１．５〜２．５質量部である。硫黄系架橋剤の割合が少なすぎると、耐側圧性が低下する虞があり、多すぎると、耐屈曲疲労性が低下する虞がある。
【００７６】
（Ｂ３）架橋促進剤
前記ゴム組成物は、ジエン単位を含むエチレン−α−オレフィンエラストマーおよび硫黄系架橋剤に加えて、架橋促進剤をさらに含んでいてもよい。
【００７７】
架橋促進剤としては、例えば、チウラム系促進剤［例えば、テトラメチルチウラム・モノスルフィド（ＴＭＴＭ）、テトラメチルチウラム・ジスルフィド（ＴＭＴＤ）、テトラエチルチウラム・ジスルフィド（ＴＥＴＤ）、テトラブチルチウラム・ジスルフィド（ＴＢＴＤ）、ジペンタメチレンチウラムテトラスルフィド（ＤＰＴＴ）、Ｎ，Ｎ’−ジメチル−Ｎ，Ｎ’−ジフェニルチウラム・ジスルフィドなど］、チアゾ−ル系促進剤［例えば、２−メルカプトベンゾチアゾ−ル、２−メルカプトベンゾチアゾ−ルの亜鉛塩、２−メルカプトチアゾリン、ジベンゾチアジル・ジスルフィド、２−（４’−モルホリノジチオ）ベンゾチアゾールなど］、スルフェンアミド系促進剤［例えば、Ｎ−シクロヘキシル−２−ベンゾチアジルスルフェンアミド（ＣＢＳ）、Ｎ，Ｎ’−ジシクロヘキシル−２−ベンゾチアジルスルフェンアミドなど］、グアニジン類（ジフェニルグアニジン、ジ−ｏ−トリルグアニジンなど）、ウレア系又はチオウレア系促進剤（例えば、エチレンチオウレアなど）、ジチオカルバミン酸塩類、キサントゲン酸塩類などが挙げられる。これらの架橋促進剤は、単独で又は二種以上組み合わせて使用できる。これらの架橋促進剤のうち、ＴＭＴＤ、ＤＰＴＴ、ＣＢＳなどが汎用される。
【００７８】
架橋促進剤の割合は、ジエン単位を含むエチレン−α−オレフィンエラストマー１００質量部に対して、例えば０．２〜１０質量部、好ましくは０．５〜７質量部、さらに好ましくは１〜５質量部、より好ましくは１．５〜３質量部、最も好ましくは１．５〜２．５質量部である。架橋促進剤の割合が少なすぎると、耐側圧性が低下する虞があり、多すぎると、耐屈曲疲労性が低下する虞がある。
【００７９】
（Ｂ４）短繊維
前記ゴム組成物は、短繊維をさらに含んでいてもよい。短繊維は、好ましい態様も含めて、前記圧縮ゴム層本体における短繊維（Ａ４）の項で例示された短繊維から選択できる。
【００８０】
短繊維の割合は、ジエン単位を含むエチレン−α−オレフィンエラストマー１００質量部に対して、例えば５〜５０質量部、好ましくは５〜４０質量部、さらに好ましくは８〜３５質量部、より好ましくは１０〜３０質量部、最も好ましくは１５〜２５質量部である。
【００８１】
（Ｂ５）フィラー
前記ゴム組成物は、フィラーをさらに含んでいてもよい。フィラーは、好ましい態様も含めて、前記圧縮ゴム層本体におけるフィラー（Ａ５）の項で例示されたフィラーから選択できる。
【００８２】
フィラー（特に、カーボンブラック）の割合は、ジエン単位を含むエチレン−α−オレフィンエラストマー１００質量部に対して、例えば１０〜２００質量部、好ましくは２０〜１５０質量部、さらに好ましくは３０〜１００質量部、より好ましくは５０〜８０質量部、最も好ましくは６０〜７０質量部である。フィラーの割合が少なすぎると、弾性率が不足して耐側圧性が低下する虞があり、多すぎると、弾性率が高くなりすぎて、耐屈曲疲労性が低下する虞がある。
【００８３】
（Ｂ６）他の成分
前記ゴム組成物は、他の成分をさらに含んでいてもよい。他の成分としては、前記圧縮ゴム層本体における他の成分（Ａ６）として例示された他の成分に加えて、共架橋剤などを利用できる。
【００８４】
他の成分の合計割合は、ジエン単位を含むエチレン−α−オレフィンエラストマー１００質量部に対して、例えば１〜５０質量部、好ましくは５〜４０質量部、さらに好ましくは８〜３０質量部、より好ましくは１０〜２０質量部である。
【００８５】
（Ｂ７）圧縮ゴム層の内表面層の特性
圧縮ゴム層の内表面層の硬度は、例えば７０〜９５度、好ましくは８０〜９４度、さらに好ましくは８５〜９４度（例えば８５〜９３度）、より好ましくは９０〜９４度（最も好ましくは９２〜９４度）である。内表面層のゴム硬度が小さすぎると、耐側圧性が低下する虞があり、大きすぎると、耐屈曲性疲労性が低下する虞がある。
【００８６】
圧縮ゴム層本体と内表面層とのゴム硬度の差（圧縮ゴム層本体のゴム硬度−内表面層のゴム硬度）は、例えば０〜３０度、好ましくは３〜２０度、さらに好ましくは５〜１５度、より好ましくは６〜１０度、最も好ましくは７〜９度である。耐側圧性および耐久性が重要な用途では、前記差は、例えば１〜１０度、好ましくは１〜５度、さらに好ましくは１〜３度であってもよい。圧縮ゴム層本体と内表面層とのゴム硬度の差が小さすぎると、耐屈曲疲労性が低下する虞があり、逆に大きすぎると、耐側圧性が低下する虞がある。
【００８７】
内表面層の平均厚みは０．３〜３．５ｍｍ（特に０．５〜３．５ｍｍ）であり、好ましくは０．５〜３ｍｍ、さらに好ましくは０．６〜３ｍｍ、より好ましくは０．７〜１．５ｍｍ、最も好ましくは０．８〜１．２ｍｍである。耐久性が重要な用途では、前記平均厚みは、例えば０．５〜５ｍｍ、好ましくは１〜３ｍｍ、さらに好ましくは１．５〜２．５ｍｍ、より好ましくは１．８〜２．２ｍｍである。内表面層の厚みが薄すぎると、ゴムシートの調整が困難で生産性が低下するとともに、耐屈曲疲労性が低下する虞があり、厚すぎると、耐側圧性が低下する虞がある。
【００８８】
なお、本願において、内表面層の平均厚みは、マイクロスコープを用いて測定でき、詳細には、後述する実施例に記載の方法で測定できる。
【００８９】
内表面層の平均厚みは、ベルト全体の厚みに対して、例えば２〜４４％（特に３〜３０％）、好ましくは４〜２５％、さらに好ましくは５〜２０％、より好ましくは６〜２０％（例えば６〜１５％）、最も好ましくは７〜２０％（例えば７〜１２％）であり、耐久性の点から、好ましくは１０〜２５％（特に１５〜２０％）である。
【００９０】
［伸張ゴム層］
伸張ゴム層は、エチレン−α−オレフィンエラストマーを含むゴム組成物の硬化物で形成されていればよく、架橋剤は、有機過酸化物であってもよく、硫黄系架橋剤であってもよい。これらのうち、耐久性の点から、硫黄系架橋剤が好ましい。さらに、伸張ゴム層の層構造は特に限定されず、単層構造であってもよく、二層構造であってもよい。工数を低減でき、ベルトの生産性を向上できる点からは、単層構造が好ましく、ベルト背面における亀裂を抑制できる点からは、二層構造が好ましい。
【００９１】
伸張ゴム層が単層構造である場合、伸張ゴム層は、ジエン単位を含むエチレン−α−オレフィンエラストマーおよび硫黄系架橋剤を含むゴム組成物の硬化物で形成されていてもよく、エチレン−α−オレフィンエラストマーおよび有機過酸化物を含むゴム組成物の硬化物で形成されていてもよい。これらのうち、耐久性の点から、ジエン単位を含むエチレン−α−オレフィンエラストマーおよび硫黄系架橋剤を含むゴム組成物の硬化物で形成されているのが好ましい。単層構造の伸張ゴム層を形成するゴム組成物は、好ましい態様も含めて、前記圧縮ゴム層の内表面層の項で例示されたゴム組成物から選択できる。単層構造の伸張ゴム層を形成するゴム組成物は、圧縮ゴム層の内表面層を形成するゴム組成物と異なるゴム組成物であってもよく、同一のゴム組成物であってもよい。生産性などの点から、同一のゴム組成物が好ましい。伸張ゴム層の硬度は、例えば７０〜９５度、好ましくは８０〜９３度、さらに好ましくは８５〜９０度であってもよい。
【００９２】
単層構造である伸張ゴム層の平均厚みは、ベルトの種類に応じて０．５〜６ｍｍ（特に１〜４ｍｍ）程度の範囲から選択でき、ローエッジダブルコグドベルトの場合、例えば２〜６ｍｍ、好ましくは２．５〜５ｍｍ、さらに好ましくは３〜４ｍｍであってもよく、ローエッジコグドベルトの場合、０．５〜３ｍｍ、好ましくは０．８〜２．５ｍｍ、さらに好ましくは１〜２ｍｍであってもよい。
【００９３】
伸張ゴム層が二層構造である場合、伸張ゴム層は、エチレン−α−オレフィンエラストマーおよび有機過酸化物を含むゴム組成物の硬化物で形成された伸張ゴム層の本体と、この本体のベルト外周側表面を被覆し、かつジエン単位を含むエチレン−α−オレフィンエラストマーおよび硫黄系架橋剤を含むゴム組成物の硬化物で形成された表面層（外表面層）とからなる二層構構造であってもよい。伸張ゴム層を、このような二層構造に調整することにより、二層構造の圧縮ゴム層との組み合わせにおいて、内周面における亀裂の発生のみならず、外周面における亀裂の発生をも抑制して、ローエッジタイプＶベルトの耐久性をさらに向上できる。
【００９４】
伸張ゴム層の本体（伸張ゴム層本体）を形成するゴム組成物としては、好ましい態様も含めて、前記圧縮ゴム層の本体の項で例示されたゴム組成物から選択できる。伸張ゴム層本体を形成するゴム組成物は、圧縮ゴム層本体を形成するゴム組成物と異なるゴム組成物であってもよく、同一のゴム組成物であってもよい。生産性などの点から、同一のゴム組成物が好ましい。
【００９５】
伸張ゴム層本体の平均厚みは、例えば０．５〜５．５ｍｍ、好ましくは１〜４ｍｍ、さらに好ましくは１．５〜３ｍｍ、より好ましくは２〜３ｍｍである。
【００９６】
伸張ゴム層の外表面層を形成するゴム組成物は、好ましい態様も含めて、前記圧縮ゴム層の内表面層の項で例示されたゴム組成物から選択できる。伸張ゴム層の外表面層を形成するゴム組成物は、圧縮ゴム層の内表面層を形成するゴム組成物と異なるゴム組成物であってもよく、同一のゴム組成物であってもよい。生産性などの点から、同一のゴム組成物が好ましい。
【００９７】
伸張ゴム層の外表面層の平均厚みは０．３〜３．５ｍｍであり、好ましくは０．５〜３．５ｍｍ、さらに好ましくは０．６〜３ｍｍ（特に１〜２ｍｍ）、より好ましくは０．７〜１．５ｍｍ、最も好ましくは０．８〜１．２ｍｍである。外表面層の厚みが薄すぎると、耐屈曲疲労性が低下する虞があり、厚すぎると、耐側圧性および耐久性が低下する虞がある。
【００９８】
伸張ゴム層の外表面層の硬度は、例えば７０〜９５度、好ましくは８０〜９４度、さらに好ましくは８５〜９４度（例えば８５〜９３度）、より好ましくは９０〜９４度（最も好ましくは９２〜９４度）である。外表面層のゴム硬度が小さすぎると、耐側圧性が低下する虞があり、大きすぎると、耐屈曲性疲労性が低下する虞がある。
【００９９】
伸張ゴム層本体と外表面層とのゴム硬度の差（伸張ゴム層本体のゴム硬度−外表面層のゴム硬度）は、例えば０〜３０度、好ましくは３〜２０度、さらに好ましくは５〜１５度、より好ましくは６〜１０度、最も好ましくは７〜９度である。耐側圧性および耐久性が重要な用途では、前記差は、例えば１〜１０度、好ましくは１〜５度、さらに好ましくは１〜３度であってもよい。伸張ゴム層本体と外表面層とのゴム硬度の差が小さすぎると、耐屈曲疲労性が低下する虞があり、逆に大きすぎると、耐側圧性および耐久性が低下する虞がある。
【０１００】
［接着ゴム層］
本発明のローエッジタイプＶベルトは、接着ゴム層を含んでいなくてもよいが、芯体と圧縮ゴム層本体、芯体と伸張ゴム層（または伸張ゴム層本体）の接着力を高めて、芯体と前記層との剥離を抑制できる点から、接着ゴム層を含むのが好ましい。接着ゴム層は、エチレン−α−オレフィンエラストマーおよび架橋剤を含むゴム組成物で形成されていてもよい。
【０１０１】
（Ｃ１）エチレン−α−オレフィンエラストマー
エチレン−α−オレフィンエラストマーは、好ましい態様も含めて、圧縮ゴム層の本体におけるエチレン−α−オレフィンエラストマー（Ａ１）の項で例示されたエチレン−α−オレフィンエラストマーから選択できる。
【０１０２】
ゴム組成物中のエチレン−α−オレフィンエラストマーの割合は１０質量％以上であってもよく、例えば１０〜８０質量％、好ましくは２０〜７０質量％、さらに好ましくは３０〜６０質量％、より好ましくは４５〜５５質量％である。ゴム組成物中のエチレン−α−オレフィンエラストマーの割合が少なすぎると、耐屈曲疲労性が低下する虞があり、多すぎると耐側圧性が低下する虞がある。
【０１０３】
（Ｃ２）架橋剤
架橋剤としては、圧縮ゴム層本体における有機過酸化物（Ａ２）の項で例示された有機過酸化物、圧縮ゴム層の内表面層における硫黄系架橋剤（Ｂ２）の項で例示された硫黄系架橋剤などを利用できる。これらの架橋剤は、単独でまたは二種以上組み合わせて使用できる。これらのうち、有機過酸化物が好ましい。
【０１０４】
架橋剤の割合は、エチレン−α−オレフィンエラストマー１００質量部に対して、例えば０．２〜１０質量部、好ましくは０．５〜７質量部、さらに好ましくは１〜５質量部、より好ましくは１．５〜３質量部、最も好ましくは１．５〜２．５質量部である。架橋剤の割合が少なすぎると、耐側圧性が低下する虞があり、多すぎると、耐屈曲疲労性が低下する虞がある。
【０１０５】
（Ｃ３）共架橋剤または架橋促進剤
共架橋剤としては、圧縮ゴム層本体における共架橋剤（Ａ３）の項で例示された共架橋剤などを利用できる。架橋促進剤としては、圧縮ゴム層の内表面層における架橋促進剤（Ｂ３）の項で例示された架橋促進剤などを利用できる。これらの共架橋剤および架橋促進剤は、単独でまたは二種以上組み合わせて使用できる。これらのうち、共架橋剤が好ましく、（メタ）アクリル酸亜鉛などの不飽和カルボン酸の金属塩が特に好ましい。
【０１０６】
共架橋剤および架橋促進剤の合計割合は、エチレン−α−オレフィンエラストマー１００質量部に対して、例えば０．２〜１０質量部、好ましくは０．５〜７質量部、さらに好ましくは１〜５質量部、より好ましくは１．５〜３質量部、最も好ましくは１．５〜２．５質量部である。前記割合が少なすぎると、耐側圧性が低下する虞があり、多すぎると、耐屈曲疲労性が低下する虞がある。
【０１０７】
（Ｃ４）フィラー
前記ゴム組成物は、フィラーをさらに含んでいてもよい。フィラーとしては、例えば、カーボンブラック、シリカ、クレー、炭酸カルシウム、タルク、マイカなどが挙げられる。これらのフィラーは、単独でまたは二種以上組み合わせて使用できる。これらのうち、カーボンブラックとシリカとの組み合わせが好ましい。
【０１０８】
カーボンブラックは、好ましい態様も含めて、圧縮ゴム層本体におけるフィラー（Ａ５）の項で例示されたカーボンブラックから選択できる。
【０１０９】
シリカには、乾式シリカ、湿式シリカ、表面処理したシリカなどが含まれる。また、シリカは、製法での分類によって、例えば、乾式法ホワイトカーボン、湿式法ホワイトカーボン、コロイダルシリカ、沈降シリカ、ゲル法シリカ（シリカゲル）などにも分類できる。これらのシリカは、単独で又は二種以上組み合わせて使用できる。これらのうち、表面シラノール基が多く、ゴムとの化学的結合力が強い点から、含水珪酸を主成分とする湿式法ホワイトカーボンが好ましい。
【０１１０】
シリカの平均粒径は、例えば１〜１０００ｎｍ、好ましくは３〜３００ｎｍ、さらに好ましくは５〜１００ｎｍ、より好ましくは１０〜５０ｎｍである。シリカの粒径が大きすぎると、接着ゴム層の機械的特性が低下する虞があり、小さすぎると、均一に分散するのが困難となる虞がある。
【０１１１】
また、シリカは、非多孔質または多孔質のいずれであってもよいが、ＢＥＴ法による窒素吸着比表面積は、例えば５０〜４００ｍ２／ｇ、好ましくは７０〜３５０ｍ２／ｇ、さらに好ましくは１００〜３００ｍ２／ｇ、より好ましくは１５０〜２５０ｍ２／ｇである。比表面積が大きすぎると、均一に分散するのが困難となる虞があり、比表面積が小さすぎると、接着ゴム層の機械的特性が低下する虞がある。
【０１１２】
カーボンブラックの割合は、シリカ１００質量部に対して、例えば５〜１００質量部、好ましくは１０〜８０質量部、さらに好ましくは１５〜５０質量部、より好ましくは２０〜４０質量部である。シリカの割合が少なすぎると、接着性の向上効果が発現しない虞がある。
【０１１３】
フィラーの割合は、エチレン−α−オレフィンエラストマー１００質量部に対して、例えば１０〜２００質量部、好ましくは２０〜１５０質量部、さらに好ましくは３０〜１００質量部、より好ましくは５０〜８０質量部、最も好ましくは６０〜７０質量部である。フィラーの割合が少なすぎると、弾性率が不足して耐側圧性が低下する虞があり、多すぎると、弾性率が高くなりすぎて、耐屈曲疲労性が低下する虞がある。
【０１１４】
（Ｃ５）接着性改善剤
前記ゴム組成物は、接着性改善剤をさらに含んでいてもよい。接着性改善剤としては、例えば、レゾルシン−ホルムアルデヒド共縮合物（ＲＦ縮合物）、アミノ樹脂（窒素含有環状化合物とホルムアルデヒドとの縮合物、例えば、ヘキサメチロールメラミン、ヘキサアルコキシメチルメラミン（ヘキサメトキシメチルメラミン、ヘキサブトキシメチルメラミンなど）などのメラミン樹脂、メチロール尿素などの尿素樹脂、メチロールベンゾグアナミン樹脂などのベンゾグアナミン樹脂など）、これらの共縮合物（レゾルシン−メラミン−ホルムアルデヒド共縮合物など）などが挙げられる。
【０１１５】
これらの接着性改善剤は、単独でまたは二種以上組み合わせて使用できる。これらのうち、ヘキサメトキシメチルメラミンなどのヘキサアルコキシメチルメラミンが好ましい。
【０１１６】
接着性改善剤の割合は、エチレン−α−オレフィンエラストマー１００質量部に対して、例えば０．３〜２０質量部、好ましくは０．５〜１０質量部、さらに好ましくは１〜７質量部、より好ましくは１．５〜５質量部、最も好ましくは２〜４質量部である。接着性改善剤の割合が少なすぎると、接着性の向上効果が発現しない虞があり、多すぎると、耐側圧性が低下する虞がある。
【０１１７】
（Ｃ６）他の成分
前記ゴム組成物は、他の成分をさらに含んでいてもよい。他の成分としては、前記圧縮ゴム層本体における他の成分（Ａ６）として例示された他の成分などを利用できる。
【０１１８】
他の成分の合計割合は、エチレン−α−オレフィンエラストマー１００質量部に対して、例えば１〜５０質量部、好ましくは５〜４０質量部、さらに好ましくは１０〜３０質量部、より好ましくは２０〜２５質量部である。
【０１１９】
（Ｃ７）接着ゴム層の特性
接着ゴム層は、圧縮ゴム層本体のゴム硬度よりも低い硬度が好ましく、圧縮ゴム層の内表面層（または伸張ゴム層の外表面層）のゴム硬度よりも低い硬度がさらに好ましい。接着ゴム層を、このような低硬度に調整することにより、せん断応力が作用した場合に大きく変形することが可能となり、芯体と圧縮ゴム層本体および伸張ゴム層本体との間の剥離を抑制できる。
【０１２０】
接着ゴム層のゴム硬度は、例えば６０〜８５度、好ましくは６５〜８４度、さらに好ましくは７０〜８３度、より好ましくは７５〜８２度である。ゴム硬度が低すぎると、耐側圧性が低下する虞があり、高すぎると、接着性が低下する虞がある。
【０１２１】
圧縮ゴム層本体と接着ゴム層とのゴム硬度の差（圧縮ゴム層本体のゴム硬度−接着ゴム層のゴム硬度）は５度以上であってもよく、例えば５〜３０度、好ましくは８〜２５度、さらに好ましくは１０〜２３度、より好ましくは１２〜２０度、最も好ましくは１３〜１７度である。圧縮ゴム層本体と接着ゴム層とのゴム硬度の差が小さすぎると、耐熱性、耐側圧性および耐屈曲疲労性を向上できない虞があり、逆に大きすぎても同様の虞がある。
【０１２２】
接着ゴム層の平均厚みは、例えば０．８〜３ｍｍ、好ましくは１．２〜２．８ｍｍ、さらに好ましくは１．５〜２．５ｍｍである。
【０１２３】
［芯体］
芯体としては、特に限定されないが、通常、ベルト幅方向に所定間隔で配列した心線（撚りコード）を使用できる。心線は、ベルトの長手方向に延びて配設され、通常、ベルトの長手方向に平行に所定のピッチで並列的に延びて配設されている。心線は、少なくともその一部が接着ゴム層と接していればよく、接着ゴム層が心線を埋設する形態、接着ゴム層と伸張ゴム層との間に心線を埋設する形態、接着ゴム層と圧縮ゴム層との間に心線を埋設する形態のいずれの形態であってもよい。これらのうち、耐久性を向上できる点から、接着ゴム層が心線を埋設する形態が好ましい。
【０１２４】
心線を構成する繊維としては、圧縮ゴム層本体における短繊維（Ａ４）の項で例示された短繊維などを利用できる。前記繊維のうち、高モジュラスの点から、エチレンテレフタレート、エチレン−２，６−ナフタレートなどのＣ２−４アルキレン−アリレートを主たる構成単位とするポリエステル繊維（ポリアルキレンアリレート系繊維）、アラミド繊維などの合成繊維、炭素繊維などの無機繊維などが汎用され、ポリエステル繊維（ポリエチレンテレフタレート系繊維、ポリエチレンナフタレート系繊維など）、ポリアミド繊維が好ましい。繊維はマルチフィラメント糸の形態で使用されていてもよい。マルチフィラメント糸の繊度は、例えば２０００〜１００００ｄｔｅｘ（特に４０００〜８０００ｄｔｅｘ）程度であってもよい。マルチフィラメント糸は、例えば１００〜５０００本であってもよく、好ましくは５００〜４０００本、さらに好ましくは１０００〜３０００本程度のフィラメントを含んでいてもよい。
【０１２５】
心線としては、通常、マルチフィラメント糸を使用した撚りコード（例えば、諸撚り、片撚り、ラング撚りなど）を使用できる。心線の平均線径（撚りコードの直径）は、例えば０．５〜３ｍｍであってもよく、好ましくは０．６〜２ｍｍ、さらに好ましくは０．７〜１．５ｍｍ程度であってもよい。
【０１２６】
心線は、ゴム成分との接着性を改善するため、短繊維と同様の方法で接着処理（または表面処理）されていてもよい。心線は、少なくともＲＦＬ液で接着処理するのが好ましい。
【０１２７】
［補強布］
本発明のローエッジタイプＶベルトは、圧縮ゴム層の内表面層によって耐屈曲疲労性が高められているために、補強布がなくても優れた耐屈曲疲労性を有する。そのため、本発明では、補強布を設けずに工数を低減して、生産性を向上することができる。一方で、前記内表面層や伸張ゴム層をさらに補強布と組み合わせることにより、耐屈曲疲労性をさらに向上させてもよい。
【０１２８】
本発明のローエッジタイプＶベルトが補強布を含む場合、補強布の形態としては、例えば、圧縮ゴム層および伸張ゴム層（コグが圧縮ゴム層と一体に形成されている場合にはコグ）の双方（圧縮ゴム層の内周面および伸張ゴム層の外周面）に積層される形態、圧縮ゴム層および伸張ゴム層のうちいずれか一方のゴム層の表面に補強布を積層する形態、圧縮ゴム層および／または伸張ゴム層に補強層を埋設する形態（例えば、特開２０１０−２３０１４６号公報に記載の形態など）などが挙げられる。補強布は、圧縮ゴム層および伸張ゴム層のうち少なくとも一方のゴム層の表面（圧縮ゴム層の内周面および伸張ゴム層の外周面）に積層する形態、例えば、圧縮ゴム層の内周面（下面）および伸張ゴム層の外周面（上面）の双方に積層する形態である場合が多い。
【０１２９】
補強布は、例えば、織布、広角度帆布、編布、不織布などの布材（特に、織布）などで形成でき、必要であれば、接着処理、例えば、ＲＦＬ液で処理（浸漬処理など）したり、接着ゴムを前記布材にすり込むフリクション処理や、前記接着ゴムと前記布材とを積層（コーティング）した後、前記の形態で圧縮ゴム層および／または伸張ゴム層に積層または埋設してもよい。
【０１３０】
［ローエッジタイプＶベルトの製造方法］
本発明のローエッジタイプＶベルトの製造方法は、特に限定されず、各層の積層工程（ベルトスリーブの製造方法）に関しては、ベルトの種類に応じて、慣用の方法を利用できる。
【０１３１】
例えば、コグドＶベルトの代表的な製造方法について説明すると、まず、圧縮ゴム層の内表面層用シート（未架橋ゴムシート）と圧縮ゴム層本体用シート（未架橋ゴムシート）との積層体を、前記内表面層用シートを、歯部と溝部とが交互に配された平坦なコグ付き型に接触させて設置し、温度６０〜１２０℃（特に８０〜１００℃）程度でプレス加圧することによりコグ部を型付けしたコグパッド（完全には架橋しておらず、半架橋状態にあるパッド）を作製してもよい。このコグパッドの両端を適所（特にコグ山部の頂部）から垂直に切断してもよい。さらに、円筒状の金型に歯部と溝部とを交互に配した内母型を被せ、この歯部と溝部に係合させてコグパッドを巻き付けて両端（特にコグ山部の頂部）でジョイントし、この巻き付けたコグパッドの上に第２の接着ゴム層用シート（下接着ゴム：未架橋ゴムシート）を積層した後、芯体を形成する心線（撚りコード）を螺旋状にスピニングし、この上に第１の接着ゴム層用シート（上接着ゴム：未架橋ゴムシート）、伸張ゴム層用シート（未架橋ゴムシート）を順次に巻き付けて成形体を作製してもよい。
【０１３２】
その後、成形体にジャケットを被せて金型を加硫缶に設置し、温度１２０〜２００℃（特に１５０〜１８０℃）程度で架橋してベルトスリーブを調製する。その後、カッターなどを用いて、Ｖ状に切断加工してもよい。
【０１３３】
なお、接着ゴム層は、複数の接着ゴム層用シートで形成でき、芯体を形成する心線（撚りコード）は、接着ゴム層への埋設位置に応じて、複数の接着ゴム層用シートの積層順序と関連付けてスピニングしてもよい。また、前記のように、必ずしもコグを形成する必要はなく、補強布（下布および上布）をさらに積層してもよい。
【実施例】
【０１３４】
以下に、実施例に基づいて本発明をより詳細に説明するが、本発明はこれらの実施例によって限定されるものではない。なお、実施例で使用した使用材料の詳細を以下に示す。
【０１３５】
［使用材料］
ＥＰＤＭ１：ＪＳＲ（株）製「ＥＰ９３」、エチレン含量５５質量％、ジエン含量２．７質量％
ＥＰＤＭ２：ＪＳＲ（株）製「ＥＰ２４」、エチレン含量５４質量％、ジエン含量４．５質量％
短繊維（パラ系アラミド短繊維）：帝人（株）製「トワロン（登録商標）」、平均繊維径１４μｍ、平均繊維長３ｍｍ
カーボンブラック：キャボットジャパン（株）製「ショウブラックＮ５５０」
シリカ：エボニック・デグサ・ジャパン（株）製「ウルトラシルＶＮ−３」、比表面積１５５〜１９５ｍ２／ｇ
可塑剤（パラフィン系オイル）：出光興産（株）製「ダイアナプロセスオイルＰＷ９０」
酸化亜鉛：堺化学工業（株）製「酸化亜鉛２種」、平均粒子径０．５５μｍ
ステアリン酸：日油（株）製「ステアリン酸つばき」
酸化マグネシウム：協和化学（株）製「キョーワマグ１５０」
老化防止剤：４,４'−ビス（α,α−ジメチルベンジル）ジフェニルアミン（大内新興化学工業（株）製「ノクラックＣＤ」）
共架橋剤：メタクリル酸亜鉛（三新化学工業（株）製「サンエステルＳＫ−３０」）
有機過酸化物：１，３−ビス（ｔ−ブチルパーオキシイソプロピル）ベンゼン、理論活性酸素量９．４５％
硫黄：美源化学社製「硫黄」
架橋促進剤：テトラメチルチウラムジスルフィド（大内新興化学工業（株）製「ノクセラーＴＴ」）
接着性改善剤（ヘキサメトキシメチルメラミン）：Ｓｉｎｇｈ  Ｐｌａｓｔｉｃｉｓｅｒｓ  ＆  Ｒｅｓｉｎｓ  Ｐｖｔ．  Ｌｔｄ．社製「ＰＯＷＥＲＰＬＡＳＴ  ＰＰ−１８９０Ｓ」
心線：１１００ｄｔｅｘのＰＥＴマルチフィラメント糸を２×３の撚り構成で、上撚り係数３．０、下撚り係数３．０で諸撚りした総繊度６６００ｄｔｅｘの撚りコードに接着処理を施した処理コード。
【０１３６】
［ゴム層の形成］
表１のゴム組成物は、それぞれ、バンバリーミキサーなどの公知の方法を用いてゴム練りを行い、この練りゴムをカレンダーロールに通して圧延ゴムシート（未架橋ゴムシート）を作製した。なお、短繊維は、ＲＦＬ液（レゾルシンおよびホルムアルデヒドと、ラテックスとしてのビニルピリジン−スチレン−ブタジエンゴムラテックスとを含有）で接着処理し、固形分の付着率６質量％の短繊維を用いた。ＲＦＬ液として、レゾルシン２．６質量部、３７％ホルマリン１．４質量部、ビニルピリジン−スチレン−ブタジエン共重合体ラテックス１７．２質量部、水２９．０質量部を用いた。
【０１３７】
【表１】
2022003268.tif 000003
【０１３８】
［ローエッジダブルコグドＶベルトの作製］
凸部と凹部とが交互に配された平坦なコグ付き型に、圧縮ゴム層の内表面層を形成する未架橋ゴムシートと圧縮ゴム層の本体を形成する未架橋ゴムシートとを積層した後、１００℃の加熱下でプレスして、コグ部が形成された半架橋状態のコグパッドを調製した。円筒状の金型に凸部と凹部とが交互に配された内母型を被せ、前記コグパッドを前記内母型に巻き付けて両端部をジョイントして装着した。装着したコグパッドに、接着ゴム層を形成する未架橋ゴムシート（Ｒ３）を巻き付けた後、心線を螺旋状にスピニングした。前記心線の上に、さらに接着ゴム層を形成する未架橋ゴムシート（Ｒ３）、伸張ゴム層を形成する未架橋ゴムシートを巻き付けて成形体を形成した。この成形体に、ベルト外周側にコグ形状を形成するための外母型および可撓性ジャケットを被せた後、金型を加硫缶に設置し、温度１７０℃、時間４０分で架橋してベルトスリーブを得た。このベルトスリーブをカッターでＶ字状に切断して、ベルト内周側と外周側にコグを有する変速ベルトであるローエッジダブルコグドＶベルト（サイズ：上幅２０ｍｍ、厚み（内周側コグ山部から外周側コグ山部までの距離）１２ｍｍ、Ｖ角度３０度、コグ高さ（内周側）４．５ｍｍ、コグ高さ（外周側）３ｍｍ、ベルト外周長さ６５０ｍｍ）を作製した。
【０１３９】
［ローエッジコグドＶベルトの作製］
内周面のみにコグを有し、外周面にコグを有しないローエッジコグドＶベルトを作製する場合は、成形体に外母型を被せることなく可撓性ジャケットのみを被せる以外は、ローエッジダブルコグドＶベルトの作製と同様にして作製した。ローエッジコグドＶベルトのサイズは、上幅１９ｍｍ、厚み（内周側コグ山部からベルト外周までの距離）１０ｍｍ、Ｖ角度３０度、コグ高さ（内周側）４．５ｍｍ、ベルト外周長さ６４０ｍｍであった。
【０１４０】
［内表面層および外表面層の厚みの測定］
ローエッジコグドＶベルトをコグ頂部においてベルト幅方向と平行に切断し、その断面をマイクロスコープで２０倍に拡大して観察し、内表面層および外表面層の厚みを測定した。厚みの測定は、ベルト長さ方向に約５等分となるように５箇所で測定し、その算術平均を当該ベルトの内表面層および外表面層の厚みとした。なお、ベルトの内周側、および外周側にコグ部を有しないローエッジＶベルトの切断箇所はコグ頂部に限らず、ベルト長さ方向に約５等分となるような５箇所とする。
【０１４１】
［耐久走行試験］
耐久走行試験は、図４に示すように、直径φ１００ｍｍの駆動（ＤＲ）プーリ２２と、直径φ８０ｍｍの従動（ＤＮ）プーリ２３とを備える２軸走行試験機を用いて行なった。各プーリにＶベルト２１を軸荷重０．６ｋＮで掛架し、雰囲気温度１００℃にて、ベルトの寿命まで走行させた。なお、駆動プーリの回転数は、０〜２０秒は７，０００ｒｐｍで一定、２０〜４０秒は７，０００±３５０ｒｐｍで変動、４０〜６０秒は再び７，０００ｒｐｍで一定とし、従動プーリの負荷は１５Ｎｍとした。この６０秒を１つのサイクルとして、試験終了まで繰り返した。
【０１４２】
［実施例１］
伸張ゴム層として有機過酸化物を含むゴム組成物（Ｒ１）を使用し、圧縮ゴム層の本体として有機過酸化物を含むゴム組成物（Ｒ１）を使用し、かつ圧縮ゴム層の内表面層として硫黄を含むゴム組成物（Ｒ２）を使用し、伸張ゴム層が単層構造であり、かつ圧縮ゴム層が二層構造であるローエッジダブルコグドＶベルトを製造した。得られたベルトにおいて、圧縮ゴム層の本体の厚みは６．２ｍｍ、内表面層の厚みは０．３ｍｍであり、伸張ゴム層の厚みは３．５ｍｍであった。
【０１４３】
［実施例２］
得られたベルトにおける圧縮ゴム層の本体の厚みを６．０ｍｍ、内表面層の厚みを０．５ｍｍに変更する以外は実施例１と同様の方法でローエッジダブルコグドＶベルトを製造した。すなわち、得られたベルトにおいて、圧縮ゴム層の本体の厚みは６．０ｍｍ、内表面層の厚みは０．５ｍｍであり、伸張ゴム層の厚みは３．５ｍｍであった。
【０１４４】
［実施例３］
得られたベルトにおける圧縮ゴム層の本体の厚みを５．５ｍｍ、内表面層の厚みを１．０ｍｍに変更する以外は実施例１と同様の方法でローエッジダブルコグドＶベルトを製造した。すなわち、得られたベルトにおいて、圧縮ゴム層の本体の厚みは５．５ｍｍ、内表面層の厚みは１．０ｍｍであり、伸張ゴム層の厚みは３．５ｍｍであった。
【０１４５】
［実施例４］
伸張ゴム層の本体として有機過酸化物を含むゴム組成物（Ｒ１）を使用し、かつ伸張ゴム層の外表面層として硫黄を含むゴム組成物（Ｒ２）を使用する以外は実施例３と同様の方法で、伸張ゴム層および圧縮ゴム層がいずれも二層構造であるローエッジダブルコグドＶベルトを製造した。得られたベルトにおいて、圧縮ゴム層の本体の厚みは５．５ｍｍ、内表面層の厚みは１．０ｍｍであり、伸張ゴム層の本体の厚みは３．０ｍｍであり、外表面層の厚みは０．５ｍｍであった。
【０１４６】
［実施例５］
得られたベルトにおける伸張ゴム層の本体の厚みを２．５ｍｍ、外表面層の厚みを１．０ｍｍに変更する以外は実施例４と同様の方法でローエッジダブルコグドＶベルトを製造した。すなわち、得られたベルトにおいて、圧縮ゴム層の本体の厚みは５．５ｍｍ、内表面層の厚みは１．０ｍｍであり、伸張ゴム層の本体の厚みは２．５ｍｍであり、外表面層の厚みは１．０ｍｍであった。
【０１４７】
［実施例６］
圧縮ゴム層の本体を４．５ｍｍ、内表面層の厚みを２．０ｍｍに変更する以外は実施例５と同様の方法でローエッジダブルコグドＶベルトを製造した。すなわち、得られたベルトにおいて、圧縮ゴム層の本体の厚みは４．５ｍｍ、内表面層の厚みは２．０ｍｍであり、伸張ゴム層の本体の厚みは２．５ｍｍ、外表面層の厚みは１．０ｍｍであった。
【０１４８】
［実施例７］
圧縮ゴム層の本体の厚みを３．５ｍｍ、内表面層の厚みを３．０ｍｍに変更する以外は実施例５と同様の方法でローエッジダブルコグドＶベルトを製造した。すなわち、得られたベルトにおいて、圧縮ゴム層の本体の厚みは３．５ｍｍ、内表面層の厚みは３．０ｍｍであり、伸張ゴム層の本体の厚みは２．５ｍｍ、外表面層の厚みは１．０ｍｍであった。
【０１４９】
［実施例８］
伸張ゴム層の本体の厚みを１．５ｍｍ、外表面層の厚みを２．０ｍｍに変更する以外は実施例４と同様の方法でローエッジダブルコグドＶベルトを製造した。すなわち、得られたベルトにおいて、圧縮ゴム層の本体の厚みは５．５ｍｍ、内表面層の厚みは１．０ｍｍであり、伸張ゴム層の本体の厚みは１．５ｍｍ、外表面層の厚みは２．０ｍｍであった。
【０１５０】
［比較例１］
伸張ゴム層として有機過酸化物を含むゴム組成物（Ｒ１）を使用し、圧縮ゴム層として有機過酸化物を含むゴム組成物（Ｒ１）を使用し、伸張ゴム層および圧縮ゴム層がいずれも単層構造であるローエッジダブルコグドＶベルトを製造した。
【０１５１】
［比較例２］
伸張ゴム層として硫黄を含むゴム組成物（Ｒ２）を使用し、圧縮ゴム層として硫黄を含むゴム組成物（Ｒ２）を使用し、伸張ゴム層および圧縮ゴム層がいずれも単層構造であるローエッジダブルコグドＶベルトを製造した。
【０１５２】
［比較例３］
伸張ゴム層として有機過酸化物を含むゴム組成物（Ｒ１）を使用し、圧縮ゴム層の本体として硫黄を含むゴム組成物（Ｒ２）を使用し、かつ圧縮ゴム層の内表面層として有機過酸化物を含むゴム組成物（Ｒ１）を使用し、伸張ゴム層が単層構造であり、かつ圧縮ゴム層が二層構造であるローエッジダブルコグドＶベルトを製造した。すなわち、実施例３において、圧縮ゴム層の本体と内表面層とのゴム組成物を入れ替えた。
【０１５３】
［比較例４］
圧縮ゴム層の内表面層の厚みを４．０ｍｍに変更する以外は実施例５と同様の方法でローエッジダブルコグドＶベルトを製造した。すなわち、得られたベルトにおいて、圧縮ゴム層の本体の厚みは２．５ｍｍ、内表面層の厚みは４．０ｍｍであり、伸張ゴム層の本体の厚みは２．５ｍｍ、外表面層の厚みは１．０ｍｍであった。
【０１５４】
［実施例９］
伸張ゴム層として硫黄を含むゴム組成物（Ｒ２）を使用する以外は実施例３と同様の方法でローエッジダブルコグドＶベルトを製造した。すなわち、得られたベルトにおいて、圧縮ゴム層の本体の厚みは５．５ｍｍ、内表面層の厚みは１．０ｍｍであり、伸張ゴム層の厚みは３．５ｍｍであった。
【０１５５】
［実施例１０］
伸張ゴム層の外表面層および圧縮ゴム層の内表面層として、硫黄を含み、ゴム硬度がゴム組成物（Ｒ２）よりも小さいゴム組成物（Ｒ６）を使用する以外は実施例６と同様の方法でローエッジダブルコグドＶベルトを製造した。すなわち、得られたベルトにおいて、圧縮ゴム層の本体の厚みは４．５ｍｍ、内表面層の厚みは２．０ｍｍであり、伸張ゴム層の本体の厚みは２．５ｍｍ、外表面層の厚みは１．０ｍｍであった。
【０１５６】
［実施例１１］
伸張ゴム層の外表面層および圧縮ゴム層の内表面層として、硫黄を含み、ゴム硬度がゴム組成物（Ｒ２）よりも大きいゴム組成物（Ｒ７）を使用する以外は実施例６と同様の方法でローエッジダブルコグドＶベルトを製造した。すなわち、得られたベルトにおいて、圧縮ゴム層の本体の厚みは４．５ｍｍ、内表面層の厚みは２．０ｍｍであり、伸張ゴム層の本体の厚みは２．５ｍｍ、外表面層の厚みは１．０ｍｍであった。
【０１５７】
［実施例１２］
伸張ゴム層の外表面層および圧縮ゴム層の内表面層として、硫黄を含み、ゴム硬度がゴム組成物（Ｒ７）よりも大きいゴム組成物（Ｒ８）を使用する以外は実施例６と同様の方法でローエッジダブルコグドＶベルトを製造した。すなわち、得られたベルトにおいて、圧縮ゴム層の本体の厚みは４．５ｍｍ、内表面層の厚みは２．０ｍｍであり、伸張ゴム層の本体の厚みは２．５ｍｍ、外表面層の厚みは１．０ｍｍであった。
【０１５８】
［実施例１３］
伸張ゴム層の本体および圧縮ゴム層の本体として、有機過酸化物を含み、ゴム硬度がゴム組成物（Ｒ１）よりも小さいゴム組成物（Ｒ４）を使用する以外は実施例１１と同様の方法でローエッジダブルコグドＶベルトを製造した。すなわち、得られたベルトにおいて、圧縮ゴム層の本体の厚みは４．５ｍｍ、内表面層の厚みは２．０ｍｍであり、伸張ゴム層の本体の厚みは２．５ｍｍ、外表面層の厚みは１．０ｍｍであった。
【０１５９】
［実施例１４］
伸張ゴム層の本体および圧縮ゴム層の本体として、有機過酸化物を含み、ゴム硬度がゴム組成物（Ｒ１）よりも大きいゴム組成物（Ｒ５）を使用する以外は実施例１１と同様の方法でローエッジダブルコグドＶベルトを製造した。すなわち、得られたベルトにおいて、圧縮ゴム層の本体の厚みは４．５ｍｍ、内表面層の厚みは２．０ｍｍであり、伸張ゴム層の本体の厚みは２．５ｍｍ、外表面層の厚みは１．０ｍｍであった。
【０１６０】
［実施例１５］
ベルトの形状をローエッジコグドＶベルトとする以外は実施例９と同様の方法でローエッジコグドＶベルトを製造した。すなわち、得られたベルトにおいて、圧縮ゴム層の本体の厚みは５．５ｍｍ、内表面層の厚みは１．０ｍｍであり、伸張ゴム層の厚みは１．５ｍｍであった。
【０１６１】
実施例１〜１５および比較例１〜４で得られたローエッジタイプＶベルトの評価結果を表２〜３に示す。
【０１６２】
【表２】
2022003268.tif 000004
【０１６３】
【表３】
2022003268.tif 000005
【０１６４】
実施例１〜１５は、高温での耐久走行試験において９０時間以上の寿命時間を有していた。その理由は、圧縮ゴム層の本体が有機過酸化物を含むゴム組成物の硬化物で形成されるとともに、圧縮ゴム層の内表面層が硫黄を含むゴム組成物の硬化物で形成されているために、耐側圧性と耐屈曲疲労性とを両立できるためであると考えられる。
【０１６５】
これに対して、圧縮ゴム層が内表面層を備えていない比較例１では、耐屈曲疲労性が不足して、圧縮ゴム層に亀裂が発生した。また、圧縮ゴム層全体が硫黄を含むゴム組成物の硬化物で形成された比較例２では、耐側圧性が低下するためか、ポップアウト（心線がベルトの側面からとび出す現象）が発生した。また、圧縮ゴム層の内表面層が有機過酸化物を含むゴム組成物の硬化物で形成された比較例３では、耐屈曲疲労性が不足して、圧縮ゴム層に亀裂が発生した。また、圧縮ゴム層の本体が有機過酸化物を含むゴム組成物の硬化物で形成されるとともに、圧縮ゴム層の内表面層が硫黄を含むゴム組成物の硬化物で形成されているが、圧縮ゴム層の内表面層の厚みが４．０ｍｍと厚くなっている比較例４では、耐側圧性が不足するためか、ポップアウトが発生し、寿命時間は低下した。
【０１６６】
実施例１〜３の結果から、圧縮ゴム層の内表面層の厚みが増加するに伴って、耐亀裂性が向上するためか、寿命時間が長くなった。
【０１６７】
実施例５〜７と比較例４との比較より、圧縮ゴム層の内表面層の厚みが厚すぎる場合は、寿命時間が低下することが分かった。ベルト厚みが１２ｍｍの場合では、圧縮ゴム層の内表面層の厚みは１ｍｍ程度（内表面層の厚み／ベルト全体の厚み＝８％程度）が最も好ましい結果であった。
【０１６８】
実施例４は実施例５に対して伸張ゴム層の外表面層の厚みを薄くした例であるが、寿命時間に変化はなかった。また、実施例８は実施例５に対して伸張ゴム層の外表面層の厚みを厚くした例であるが、耐側圧性が低下するためか、寿命時間は短くなった。
【０１６９】
実施例３と実施例５との比較より、伸張ゴム層にも外表面層を設けることで、耐久寿命が向上することが分かった。また、実施例３と実施例９との比較より、伸張ゴム層を単層とする場合は、伸張ゴム層は硫黄を含むゴム組成物の硬化物で形成するのが好ましいことが分かった。
【０１７０】
実施例１０は実施例６に対して内表面層および外表面層の硬度を低下させた例であるが、耐側圧性が低下するためか、寿命時間は短くなった。
【０１７１】
実施例１１は実施例６に対して内表面層および外表面層の硬度を上昇させた例であるが、耐側圧性が向上するためか、寿命時間は最も長くなった。
【０１７２】
実施例１２は実施例１１よりもさらに内表面層および外表面層の硬度を上昇させた例であるが、内表面層および外表面層の耐亀裂性が低下するためか、寿命時間は短くなった。
【０１７３】
実施例１３は実施例１１に対して圧縮ゴム層の本体および伸張ゴム層の本体の硬度を低下させた例であるが、耐側圧性が低下するためか、寿命時間は短くなった。
【０１７４】
実施例１４は実施例１１に対して圧縮ゴム層の本体および伸張ゴム層の本体の硬度を上昇させた例であるが、圧縮ゴム層の本体および伸張ゴム層の本体の耐亀裂性が低下するためか、寿命時間は短くなった。
【０１７５】
実施例１５のようにローエッジコグドＶベルトでも十分な耐久寿命が得られたが、実施例９のローエッジダブルコグドＶベルトと比べると耐久寿命が低く、耐側圧性と耐屈曲疲労性とをより効果的に向上できるローエッジダブルコグドＶベルトへの適用が好ましいと考えられる。
【産業上の利用可能性】
【０１７６】
本発明のローエッジタイプＶベルトは、ローエッジＶベルト、コグ部を有するローエッジコグドＶベルトなどに適用でき、特に、ベルト走行中に変速比が無段階で変わる変速機（無段変速装置）に使用されるＶベルト（変速ベルト）、例えば、自動二輪車やＡＴＶ（四輪バギー）、スノーモービルなどの無段変速装置に使用されるローエッジコグドＶベルト、ローエッジダブルコグドＶベルトに好適に利用できる。
【符号の説明】
【０１７７】
１…ローエッジコグドＶベルト
２…伸張ゴム層の外表面層
３…伸張ゴム層の本体
４…接着ゴム層
４ａ…芯体
５…圧縮ゴム層の本体
６…圧縮ゴム層の内表面層
【図１】
2022003268.tif 000006
【図２】
2022003268.tif 000007
【図３】
2022003268.tif 000008
【図４】
2022003268.tif 000009